(57)【要約】【課題】粉体における減水剤の比率が高く、減水性、流動保持性に優れたプレミックスモルタル用粉体状減水剤を提供すること、および前記粉体状減水剤を噴霧乾燥により得る。【解決手段】プレミックスモルタル用粉体状減水剤は、（１）  （ａ）式（１）で示される単量体（ア）５０〜９９質量％、式（２）で表されるマレイン酸に基づく構成単位（イ）１〜５０質量％、式（３）で示される単量体（ウ）０．１〜５質量％の組成を有する中和度が９０％以上の共重合体、および（ｂ）シリカおよび石灰粉体から選ばれる一種以上の無機粉体を、（ａ）：（ｂ）＝９６：４〜９９：１の質量比で含有する。【選択図】                    なし【特許請求の範囲】
【請求項１】
（ａ）下記式（１）で示される単量体（ア）５０〜９９質量％、下記式（２）で表されるマレイン酸に基づく構成単位（イ）１〜５０質量％、下記式（３）で示される単量体（ウ）０．１〜５質量％の組成を有する中和度が９０％以上の共重合体、および
（ｂ）シリカおよび石灰粉体から選ばれる一種以上の無機粉体
を、（ａ）：（ｂ）＝９６：４〜９９：１の質量比で含有することを特徴とする、プレミックスセメント用粉体状減水剤。
【化７】
2014141354.tif 000012
（式（１）において、Ｒ１、Ｒ２およびＲ３は、それぞれ独立に、水素原子またはメチル基を表し、Ａ１Ｏは、炭素数２〜４のオキシアルキレン基の１種または２種以上で、２種以上の場合はブロック状でもランダム状でも良く、Ｒ４は、水素原子または炭素数１〜４の炭化水素基であり、ｑ＝１〜２、ｐ＝３０〜１４０、r＝０または１である。）
【化８】
2014141354.tif 000013
（式（２）において、Ｘは、水素原子またはアルカリ金属である。）
【化９】
2014141354.tif 000014
（式（３）において、Ｒ５およびＲ６は、それぞれ独立に、炭素数２〜５のアルケニル基を表し、Ａ２Oは、炭素数２〜３のオキシアルキレン基の１種または２種以上で、５０モル％以上が炭素数２のオキシアルキレン基で、２種以上の場合はブロック状でもランダム状でも良く、s＝６０〜２８０である。）
【請求項２】
セメント、骨材、混和材、水および請求項１に記載のプレミックスセメント用粉体状減水剤を含有する、プレミックスセメント組成物。
【請求項３】
（ａ）下記式（１）で示される単量体（ア）５０〜９９質量％、下記式（２）で表されるマレイン酸に基づく構成単位（イ）１〜５０質量％、下記式（３）で示される単量体（ウ）０．１〜５質量％の組成を有する中和度が９０％以上の共重合体、および
（ｂ）シリカおよび石灰粉体から選ばれる一種以上の無機粉体を、（ａ）：（ｂ）＝９６：４〜９９：１の質量比で含有するスラリーまたは水溶液を噴霧乾燥することによって、プレミックスセメント用粉体状減水剤を製造する方法。
【化１０】
2014141354.tif 000015
（式（１）において、Ｒ１、Ｒ２およびＲ３は、それぞれ独立に、水素原子またはメチル基を表し、Ａ１Ｏは、炭素数２〜４のオキシアルキレン基の１種または２種以上で、２種以上の場合はブロック状でもランダム状でも良く、Ｒ４は水素原子または炭素数１〜４の炭化水素基であり、ｑ＝１〜２、ｐ＝３０〜１４０、r＝０または１である。）
【化１１】
2014141354.tif 000016
（式（２）において、Ｘ は、水素原子またはアルカリ金属である。）
【化１２】
2014141354.tif 000017
（式（３）において、Ｒ５およびＲ６は、それぞれ独立に、炭素数２〜５のアルケニル基を表し、Ａ２Ｏは、炭素数２〜３のオキシアルキレン基の１種または２種以上で、５０モル％以上が炭素数２のオキシアルキレン基で、２種以上の場合はブロック状でもランダム状でも良く、s＝６０〜２８０である。）
【発明の詳細な説明】
【技術分野】
【０００１】
本発明は、プレミックスセメント用粉体状減水剤及びその製造方法に関するものである。
【背景技術】
【０００２】
セメント製品の補修・補強にはプレミックスセメント組成物が用いられる。プレミックスセメント組成物とは、セメントや砂等の粉体、水に容易に溶解する粉体状に加工した（高性能）減水剤等の添加剤を予め均一に配合しておき、そこに適量の水を計量し、添加するだけで使用可能となるセメント製品である。
【０００３】
（高性能）減水剤は、プレミックスセメント組成物に、耐久性、作業時の適度な流動性を付与する目的で配合されている。（高性能）減水剤には、ナフタレン系、メラミン系、アミノスルホン酸系、ポリカルボン酸系減水剤が挙げられる。近年では減水性、流動保持性に優れているポリカルボン酸系減水剤が主流となっており、カルボン酸部位を（メタ）アクリル酸を原料とするタイプ、（無水）マレイン酸を原料とするタイプの２種類に大別され、それぞれ目的に合わせて使い分けられている。
【０００４】
粉体化の簡易的な方法は噴霧乾燥であり、ポリカルボン酸系減水剤であるメタクリル酸・メタクリル酸メチルポリエチレングリコール共重合体の水溶液を噴霧乾燥により高収率で粉体化する方法が提案されている（特許文献１）。しかしながら、噴霧乾燥する方法では、ブロッキングを抑制し高収率で回収するためには、多量の無機粉体が必要となりポリカルボン酸系減水剤比率が低くなる問題があった。また、特許文献２では、同じポリカルボン酸系減水剤であっても、マレイン酸・アリルアルコールアルキレンオキシド付加体の共重合体水溶液は単一では噴霧乾燥できないため、メタクリル酸・メタクリル酸メチル・メタクリル酸のアルキレンオキシド付加体の共重合体水溶液と特定の比率で混合し、噴霧乾燥することで粉体化する方法が提案されている。
【０００５】
マレイン酸・アリルアルコールアルキレンオキシド付加体の共重合体の単一での粉体化方法としては、２価の金属塩にしてから粉砕機で粉砕し粉体化する方法（特許文献３）、減水剤水溶液を無機粉体に担持し粉体化する方法（特許文献４）が提案されている。しかしながら、２価の金属塩にすると水溶性が低下する問題、また、無機粉体に吸着させる方法では担持させる無機粉体の量が多くなるため粉体中の減水剤の比率が低くなり、使用時の添加量が多くなる問題があった。
【先行技術文献】
【特許文献】
【０００６】
【特許文献１】特開平６−２３９６５２
【特許文献２】特開２００７−２１０８４３
【特許文献３】特開平９−３０９７５６
【特許文献４】特開平１０−４５４５１
【発明の開示】
【発明が解決しようとする課題】
【０００７】
本発明の課題は、粉体における減水剤の比率が高く、減水性、流動保持性に優れたプレミックスモルタル用粉体状減水剤を提供すること、および前記プレミックスモルタル用粉体状減水剤を噴霧乾燥により得ることである。
【課題を解決するための手段】
【０００８】
すなわち本発明は、
（１）  （ａ）下記式（１）で示される単量体（ア）５０〜９９質量％、下記式（２）で表されるマレイン酸に基づく構成単位（イ）１〜５０質量％、下記式（３）で示される単量体（ウ）０．１〜５質量％の組成を有する中和度が９０％以上の共重合体、および
（ｂ）シリカおよび石灰粉体から選ばれる一種以上の無機粉体を、（ａ）：（ｂ）＝９６：４〜９９：１の質量比で含有することを特徴とする、プレミックスセメント用粉体状減水剤である。
【化１】
2014141354.tif 000002
（式（１）において、Ｒ１、Ｒ２およびＲ３は、それぞれ独立に、水素原子またはメチル基を表し、Ａ１Ｏは、炭素数２〜４のオキシアルキレン基の１種または２種以上で、２種以上の場合はブロック状でもランダム状でも良く、Ｒ４は、水素原子または炭素数１〜４の炭化水素基であり、ｑ＝１〜２、ｐ＝３０〜１４０、r＝０または１である。）
【化２】
2014141354.tif 000003
（式（２）において、Ｘは、水素原子またはアルカリ金属である。）
【化３】
2014141354.tif 000004
（式（３）において、Ｒ５およびＲ６は、それぞれ独立に、炭素数２〜５のアルケニル基を表し、Ａ２Oは、炭素数２〜３のオキシアルキレン基の１種または２種以上で、５０モル％以上が炭素数２のオキシアルキレン基で、２種以上の場合はブロック状でもランダム状でも良く、s＝６０〜２８０である。）
【０００９】
（２）   セメント、骨材、混和材、水および[１]に記載のプレミックスセメント用粉体状減水剤を含有するプレミックスセメント組成物である。
【００１０】
（３）  （ａ）下記式（１）で示される単量体（ア）５０〜９９質量％、下記式（２）で表されるマレイン酸に基づく構成単位（イ）１〜５０質量％、下記式（３）で示される単量体（ウ）０．１〜５質量％の組成を有する中和度が９０％以上の共重合体、および
（ｂ）シリカおよび石灰粉体から選ばれる一種以上の無機粉体を、（ａ）：（ｂ）＝９６：４〜９９：１の質量比で含有するスラリーまたは水溶液を噴霧乾燥することによって、プレミックスセメント用粉体状減水剤を製造する方法である。
【化４】
2014141354.tif 000005
（式（１）において、Ｒ１、Ｒ２およびＲ３は、それぞれ独立に、水素原子またはメチル基を表し、Ａ１Ｏは、炭素数２〜４のオキシアルキレン基の１種または２種以上で、２種以上の場合はブロック状でもランダム状でも良く、Ｒ４は水素原子または炭素数１〜４の炭化水素基であり、ｑ＝１〜２、ｐ＝３０〜１４０、r＝０または１である。）
【化５】
2014141354.tif 000006
（式（２）において、Ｘ は、水素原子またはアルカリ金属である。）
【化６】
2014141354.tif 000007
（式（３）において、Ｒ５およびＲ６は、それぞれ独立に、炭素数２〜５のアルケニル基を表し、Ａ２Ｏは、炭素数２〜３のオキシアルキレン基の１種または２種以上で、５０モル％以上が炭素数２のオキシアルキレン基で、２種以上の場合はブロック状でもランダム状でも良く、s＝６０〜２８０である。）
【発明の効果】
【００１１】
本発明のプレミックスセメント用粉体状減水剤は、粉体における減水剤の比率が高く、減水性、流動保持性に優れており、架橋構造を導入した中和度９０％以上の共重合体に少量の無機粉体を配合することで、噴霧乾燥により、前記プレミックスモルタル用粉体状減水剤を得ることができる。
【発明を実施するための形態】
【００１２】
（成分（ａ））
本発明のプレミックスセメント用粉体状減水剤は、（ａ）一般式（１）で示される単量体（ア）５０〜９９質量％、一般式（２）で表されるマレイン酸に基づく構成単位（イ）１〜５０質量％、一般式（３）で示される単量体（ウ）０．１〜５質量％の組成を有する中和度が９０％以上の共重合体を必須成分とする。
【００１３】
式（１）において、Ｒ１、Ｒ２およびＲ３は、水素原子またはメチル基である。好ましくは水素原子である。
【００１４】
式（１）において、ＡＯは炭素数２〜４のオキシアルキレン基であり、例えばオキシエチレン基、オキシプロピレン基、オキシブチレン基等が挙げられ、これらの１種または２種以上を用いても良い。ＡＯが２種以上の場合は、オキシエチレン基とオキシプロピレン基であることが好ましく、ブロック状でもランダム状でも良く、またこの場合には、５０モル％以上（さらに好ましくは８０モル％以上）がオキシエチレン基である場合は、得られる共重合体の親水性が更に向上するため好ましい。
【００１５】
式（１）において、ｐは炭素数２〜４のオキシアルキレンの付加モル数であり、３０〜１４０である。ｐの値が１４０を超えると得られる共重合体が高粘度になるため製造が困難になる。この観点からは、ｐは，９０以下が好ましく、７５以下が更に好ましい。また、pの値が３０より小さいと、噴霧乾燥性が低下する。この観点からは、ｐは、４５以上が好ましく、６０以上が更に好ましい。
【００１６】
ｑはメチレン基の繰り返し数であり、１〜２の整数であり、好ましくは１である。ｒはカルボニル基の有無を表し、０または１であり、好ましくはｒ＝０である。
【００１７】
式（１）のＲ４で示される炭化水素基の炭素数が４を超えると製造時および希釈時の起泡性が高くなるので好ましくない。Ｒ４で示される炭素数１〜４の炭化水素基としては、メチル基、エチル基、ノルマルプロピル基、イソプロピル基、ノルマルブチル基、イソブチル基、第二ブチル基、第三ブチル基があり、これらは１種または２種以上を混合して用いてもよい。好ましくは、水素原子、メチル基である。また、ｒ＝１である場合、Ｒ４はメチル基であることがより好ましい。
【００１８】
式（２）において、Ｘは水素原子またはアルカリ金属である。アルカリ金属としてはリチウム、ナトリウム、カリウム等が挙げられ、好ましくはナトリウムまたはカリウムである。
【００１９】
本発明のプレミックスセメント用粉体状減水剤の（ａ）共重合体の中和度は９０％以上である。中和度が９０％未満となると噴霧乾燥性が低下する。中和度は下記式により求められる。
中和度（％）＝
（中和反応に使用した水酸化アルカリ金属のモル数）／
｛（共重合体中に存在するマレイン酸のモル数）×２}×１００
【００２０】
式（３）において、Ｒ５およびＲ６で表される炭素数２〜５のアルケニル基としては、ビニル基、アリル基、プロペニル基、およびイソプロペニル基が挙げられ、好ましくはアリル基である。
【００２１】
式（３）において、Ａ２Ｏは炭素数２〜３のオキシアルキレン基であり、例えばオキシエチレン基、オキシプロピレン基等が挙げられ、これらの１種または２種以上を用いても良く、２種以上の場合はオキシエチレン基とオキシプロピレン基であることが好ましく、より好ましくは８０モル％以上がオキシエチレン基であり、ブロック状でもランダム状でも良い。
【００２２】
式（３）において、ｓは炭素数２〜３のオキシアルキレンの付加モル数であり、６０〜２８０であり、好ましくは９０〜１８０であり、より好ましくは１２０〜１５０である。ｓの値が２８０を超えると得られる化合物が高粘度になるため製造が困難になるので好ましくない。また、pの値が６０より小さいと、共重合体中の架橋構造が十分ではなく、噴霧乾燥性が低下するため好ましくない。
【００２３】
本発明のプレミックスセメント用粉体状減水剤は、（ａ）一般式（１）で示される単量体（ア）５０〜９９質量％、一般式（２）で表されるマレイン酸に基づく構成単位（イ）１〜５０質量％、一般式（３）で示される単量体（ウ）０．１〜５質量％で構成される。好適な実施形態においては、（ア）の比率は、８０質量％以上が好ましく、９０質量％以上が更に好ましく、また９８質量％以下が好ましい。（イ）の比率は、１．０質量％以上が好ましく、２．０質量％以上が更に好ましく、また２０質量％以下が好ましく、更に８質量％以下が更に好ましい。（ウ）の比率は、０．３質量％以上が好ましく、０．５質量％以上が更に好ましく、３．５質量％以下が好ましく、３質量％以下が更に好ましい。
【００２４】
前記共重合体１００質量％に対して、共重合可能な他の単量体に基づく構成単位０．１〜３０質量％、好ましくは０．１〜２０質量％を本発明の効果を低下させない範囲で加えることができ、酢酸ビニル、アリルスルホン酸ナトリウム、メタリルスルホン酸ナトリウム等が挙げられる。
【００２５】
（ａ）共重合体の重量平均分子量は、１０，０００〜１００，０００であり、好ましくは１５，０００〜５０，０００である。重量平均分子量が１００，０００を超える化合物は高粘度のため製造が困難になるので好ましくない。
【００２６】
また、（ａ）共重合体は、公知の方法により、重合開始剤を用いて重合することにより得ることができる。重合の方法については、塊状重合でも溶液重合でも良い。溶液重合で水を溶剤として用いる場合は、過硫酸ナトリウム、過硫酸カリウム、過硫酸アンモニウムなどの過硫酸塩や、過酸化水素、水溶性のアゾ系開始剤を用いることができる。また、溶液重合でメタノール、エタノール、イソプロパノールなどの低級アルコール、ｎ−ヘキサン、２−エチルヘキサン、シクロヘキサンなどの脂肪族炭化水素、トルエン、キシレン等の芳香族炭化水素、アセトン、メチルエチルケトン、酢酸エチル等の有機溶剤を用いた重合の場合や塊状重合の際には、ベンゾイルペルオキシド、ジ−ｔ−ブチルペルオキシド、ｔ−ブチルペルオキシイソブチレートなどの有機過酸化物やアゾイソブチロニトリルなどのアゾ系化合物を用いることができる。また、その際にはチオグリコール酸、メルカプトエタノールなどの連鎖移動剤を用いることもできる。
【００２７】
この中和反応は、公知の方法により行うことができ、共重合体製造後に行うことが好ましく、水酸化アルカリ金属の水溶液、例えば、水酸化ナトリウム水溶液、水酸化カリウム水溶液を用いて行うことができる。
【００２８】
（成分（ｂ））
本発明のプレミックスセメント用粉体状減水剤に使用される（ｂ）シリカおよび石灰粉体から選ばれる一種以上の無機粉体としては、多孔質シリカ、シリカヒューム、酸化カルシウム、水酸化カルシウム、および炭酸カルシウムが挙げられる。好ましくは、多孔質シリカ、水酸化カルシウムである。
【００２９】
（組成）
本発明のプレミックスセメント用粉体状減水剤の（ａ）と（ｂ）との比率は質量比で（ａ）：（ｂ）＝９６：４〜９９：１であり、好ましくは、９７：３〜９８：２である。ただし、（ａ）と（ｂ）との合計質量を１００として計算する。（ｂ）の質量比が１未満になると、噴霧乾燥性が低下する。また、（ｂ）の質量比が４を超えると、粉体中の減水剤比率が低下するので好ましくない。
【００３０】
（減水剤の製造）
本発明のプレミックスセメント用粉体状減水剤の製造方法は噴霧乾燥であり、公知の方法で行うことがでる。噴霧形式は、ノズル式でも、アトマイザーディスク式でもよく、乾燥機の入口温度は１５０〜３００℃、好ましくは、１５０〜２５０℃、より好ましくは１６０〜２１０℃であり、排風温度は５０〜１３０℃、好ましくは７５〜１２０℃、より好ましくは９０〜１１０℃である。（ａ）共重合体の水溶液と（ｂ）無機粉体は事前に混合し、溶解しない場合は、攪拌しながら噴霧乾燥することが好ましく、混合液の濃度は１５〜６０質量％、好ましくは２０〜５０質量％、より好ましくは２５〜３５質量％であり、噴霧乾燥機への供給量は、１０〜１００Ｌ／ｈであり、好ましくは３０〜８０Ｌ／ｈである。
【００３１】
本発明のプレミックスセメント用粉体状減水剤の質量基準のメディアン径は、１〜５００μｍであり、より好ましくは１０〜１５０μｍであり、得られた粉体の粒径は１，０００μｍ以下であり、より好ましくは５００μｍ以下であり、さらに好ましくは３００μｍ以下である。粒径が１，０００μｍを超える場合や粉体内に一部ブロッキングがみられる場合、プレミックスモルタル中への分散性が低下し、また、水に対する溶解速度も低下するため、減水性能の発現が低下するため好ましくない。
【００３２】
プレミックスセメントとしてはセメント、他の粉体状添加剤を混合したものやセメント、細骨材、他の粉体状添加剤を混合したものなどが挙げられ、プレミックスセメントに本発明のプレミックスセメント用粉体状減水剤を混合し、使用することができる。これにより、減水性、流動保持性に優れたプレミックスモルタル用粉体状減水剤を提供できるため、施工現場での作業者にかかる負担を低減させることができる。
【００３３】
本発明のプレミックスセメント用粉体状減水剤を適用することができるセメントとしては、普通、早強、超早強、低熱、中庸熱及び耐硫酸塩等のポルトランドセメントや、これらポルトランドセメントに、高炉スラグ、フライアッシュ、又はシリカを混合した各種混合セメント、エコセメント、アルミナセメント、白色セメントなどが挙げられる。
【００３４】
本発明のプレミックスセメント用粉体状減水剤を適用することができる骨材としては、通常のモルタルに使用できるものであれば特に限定されるものではなく、川砂、山砂、陸砂、海砂、砕砂、ケイ砂、再生骨材及び人工軽量骨材等の細骨材やスラグ、石炭灰が挙げられる。
【００３５】
本発明のプレミックスセメント用粉体状減水剤は効果を阻害しない範囲で、他の粉体状減水剤と併用し、使用することができる。他の粉体状添加剤としては、減水剤、ＡＥ剤、ＡＥ減水剤、消泡剤、凝結遅延剤、乾燥収縮低減剤、凝結促進剤、撥水剤、防水剤、膨張剤、流動化剤、起泡剤、保水剤、増粘剤、防水剤、繊維等が挙げられる。減水剤としては例えば、ナフタレンスルホン酸ホルムアルデヒド縮合物の塩、メラミンスルホン酸ホルムアルデヒド縮合物の塩、リグニンスルホン酸の塩、芳香族アミノスルホン酸ホルムアルデヒド縮合物の塩、ポリカルボン酸系分散剤、ポリカルボン酸系分散剤の塩などを挙げることができる。
【００３６】
本発明のプレミックスセメント用粉体状減水剤の使用量は特に限定されないが、セメント１００質量部に対し０．０１〜１０質量部であり、好ましくは０．０５〜５質量部であり、より好ましくは０．１〜２質量部である。０．０１質量部より少ないとセメントの流動性が低くなり、１０質量部より高いとセメント組成物が材料分離を起こす可能性があるため好ましくない。
【００３７】
セメント配合物における細骨材の量は、配合用途に応じて定めることができるが、セメント１００質量部に対して５０〜５００質量部が好ましい。
【００３８】
本発明に係るプレミックスセメント組成物に使用される混和材としては、再乳化形粉末樹脂、水性ポリマーディスパージョン、水溶性ポリマー、液状ポリマー、膨張材、高強度材、高強度混和材、超高強度混和材、高炉スラグ、フライアッシュ、シリカフューム、石灰石微粉末等の鉱物系粉体などを用いることができ、これらの１種または２種以上を使用してもよい。
セメント配合物における混和材の量は、配合用途に応じて定めることができるが、セメント１００質量部に対して１〜３００質量部が好ましい。
【００３９】
本発明のプレミックスセメント用減水剤をプレミックスセメントに混合したものに水を添加することで、プレミックスセメント組成物として使用することができる。プレミックスセメント組成物における水セメント比は、配合用途に応じて定めることができるが、１０〜７５質量％で使用することができる。
【００４０】
本発明のプレミックスセメント用粉体状減水剤を使用したプレミックスモルタルは、左官材、床材、屋根材、壁材、断面修復材、グラウト材、セルフレベリング材などの土木、建築用途で使用することができる。
【実施例】
【００４１】
以下に、実施例を挙げて本発明を更に説明する。なお、式（１）〜（３）で示される化合物の構造式、その共重合組成および重量平均分子量を表１、表２に示す。
【００４２】
【表１】
2014141354.tif 000008
【００４３】
【表２】
2014141354.tif 000009
【００４４】
（製造例１）
かき混ぜ機、温度計、窒素ガス導入管、滴下ロート、還流冷却器を装着した５リットルフラスコに、ポリオキシエチレン(ｎ＝６８)モノアリルモノメチルエーテル１，０１９ｇ（０．３４モル） 、無水マレイン酸３３ｇ（０．３３モル）、ポリオキシエチレン（n＝１４０）ジアリルエーテルを１１ｇ（０．００２モル）秤取った。窒素ガス雰囲気下、６０℃以下で、重合開始剤として２，２‘−アゾビスイソブチロニトリル５．０ｇ（０ ．０３０モル）を添加し、８５±２℃に昇温し、８時間反応させた。得られた共重合体の動粘度を測定したところ、１００℃で１，１５２ｍｍ２／ｓであった。その後、イオン交換水２４９１ｇを加え、３０分攪拌し、目的とする共重合体の３０重量％水溶液を得た。
【００４５】
（製造例２）
かき混ぜ機、温度計、窒素ガス導入管、滴下ロート、還流冷却器を装着した５リットルフラスコに、ポリオキシエチレン(ｎ＝６８)モノアリルモノメチルエーテル１，０１９ｇ（０．３４モル） 、無水マレイン酸３３ｇ（０．３３モル）秤取った。窒素ガス雰囲気下、６０℃以下で、重合開始剤として２，２‘−アゾビスイソブチロニトリル５．０ｇ（０ ．０３０モル）を添加し、８５±２℃に昇温し、８時間反応させた。得られた共重合体の動粘度を測定したところ、１００℃で１，００３ｍｍ２／ｓであった。その後、イオン交換水２４６６ｇを加え、３０分攪拌、混合後、目的とする共重合体の３０重量％水溶液を得た。
【００４６】
（製造例３）
ポリオキシエチレン(ｎ＝６８)モノアリルモノメチルエーテルの代わりに、ポリオキシエチレン(ｎ＝９０)モノアリルモノメチルエーテルを用いた以外は、製造例１と同様に行った。
【００４７】
（製造例４）
ポリオキシエチレン(ｎ＝６８)モノアリルモノメチルエーテルの代わりに、ポリオキシエチレン(ｎ＝２３)モノアリルモノメチルエーテルを用いた以外は、製造例１と同様に行った。
【００４８】
（実施例１）
かき混ぜ機、温度計、還流冷却器を装着した２リットルフラスコに、製造例１の３０％水溶液１，０００ｇ、３０％水酸化ナトリウム水溶液２５ｇ（中和度１００、製造例１の３０％水溶液中に含まれる無水マレイン酸の２当量分の水酸化ナトリウム量）を加え、６０±２℃に昇温し、３０分間中和した。そこに無機粉体（消石灰）を９ｇ加え（製造例１の３０％水溶液中に含まれる共重合体質量と中和に使用したアルカリ金属質量の合計に対して３質量％）、３０分間攪拌し、スラリーを得た。このスラリーを噴霧乾燥装置（カルタースプレードライヤー）にて、入口温度：２００℃、出口温度１００℃に維持し、送液速度１５ｋｇ／ｈで噴霧乾燥を行った。噴霧乾燥試験結果を表３に示す。
【００４９】
（実施例２、および比較例１〜５）
実施例１と同様の方法で、製造例の種類、中和の有無・中和度、無機粉体の有無・種類を変えたスラリーまたは水溶液を調整し、噴霧乾燥試験を行った。噴霧乾燥試験結果を表３にまとめて示す。
【００５０】
【表３】
2014141354.tif 000010
【００５１】
以上の結果から、実施例１〜３は共重合体内に架橋構造があり、中和度も９０％以上、式（１）中のオキシアルキレンの付加モル数ｐも３０以上、無機粉体を含有しているため、噴霧乾燥により粉体化ができる。比較例１は、中和度が０であり、無機粉体も含有されていないため噴霧乾燥できない。比較例２は、無機粉体が含有されていないため噴霧乾燥できない。比較例３は中和度８０％と低いため噴霧乾燥時に一部ブロッキングしてしまい、水への溶解性速度が低下する。比較例４は中和度７０％と低いため噴霧乾燥できない。比較例５は共重合体内に架橋構造がないため噴霧乾燥時に一部ブロッキングしてしまい、水への溶解性速度が低下する。比較例６は式（１）中のオキシアルキレンの付加モル数ｐが２３であるため噴霧乾燥できない。
【００５２】
また、ブロッキングの有無が減水性能に与える影響について得られたプレミックスセメント用粉体状減水剤を用いてモルタル試験を行い確認した。
【００５３】
（モルタル試験）
（モルタルの調整方法）
ＪＩＳ  Ｒ５２０１（セメントの物理試験方法）記載のモルタルミキサにセメント［普通ポルトランドセメント］６００ｇ、細骨材［６号ケイ砂］１,２００ｇ、プレミックスセメント用粉体状減水剤０．９g、及び消泡剤（シュドックスＤＥＦ−００１−ＣＳ  日油（株）製）０．１ｇを秤取り、２分間空練り混ぜ後、水道水２７４ｇを加え、１分間練り混ぜ、３０秒間練り混ぜを休止し、２分間練り混ぜ、セメント組成物を調製した。調製したセメント組成物の単位容積質量が２，０００±５０ｇであること、温度が２１±２℃であることを確認した。
【００５４】
（フロー試験）
フロー試験は、調製したセメント組成物を用いて、ＪＩＳ  Ｒ５２０１（セメントの物理試験方法）に示される、上端内径７０ｍｍ、下端内径１００ｍｍ、高さ６０ｍｍの円錐形状のフローコーンを使用し、フローテーブルで１５回落下運動を与えた後のモルタルの広がりを練り混ぜ開始から５、３０、６０分後に測定した。フロー試験結果を表４に示す。
【００５５】
【表４】
2014141354.tif 000011
【００５６】
表４の結果から、実施例１はブロッキングがなく容易に水に溶解し、減水性能が発現できるため、減水性、流動保持性に優れたモルタルを提供できる。比較例５は噴霧乾燥可能であるが一部ブロッキングがあるため、水に対する溶解性が低下し、減水性能が十分発現できないため、減水性、流動保持性が低下する結果であった。実施例２及び３、比較例３も同様の結果であることを確認した。